FR 3031980 A1 20160729 FR 1550644 A 20150128 1 La présente invention concerne un produit thermorégulant, constituant en particulier un enduit ou une peinture. Il est connu d'utiliser des microcapsules remplies d'un matériau à changement de phase (MCP) et noyées dans un liant pour assurer une meilleure régulation thermique. Par exemple, un enduit comportant de tels matériaux à changement de phase micro-encapsulés (MCPM) et déposé sur les murs d'une pièce permet, en hiver, de stocker la température sous forme de chaleur latente puis de la restituer dans le temps, et, en été, d'absorber la chaleur lors de pics de température retardant ainsi la surchauffe de la pièce. 1() Cependant, à cause des différentes manipulations, il arrive qu'un certain nombre de microcapsules éclatent et laissent s'écouler le liquide constituant le MCP. De tels écoulements créent sur l'enduit une surface huileuse qui n'est pas esthétique et qui peut gêner le collage d'un papier peint par exemple. Un objet de la présente invention est de proposer un produit thermorégulant 15 contenant des MCPM et qui, en cas de rupture des microcapsules, évite la diffusion du liquide dans le produit thermorégulant. A cet effet, est proposé un mélange contenant un liant à base de polymère ou copolymère hydrophile et des microcapsules contenant un liquide constituant un matériau à changement de phase et noyées dans ledit liant. 20 Avantageusement, le polymère ou copolymère hydrophile utilisé est un alcool polyvinylique carboxyle. L'invention propose également un enduit contenant un mélange selon l'une des variantes précédentes. L'invention propose également une peinture contenant un mélange selon l'une 25 des variantes précédentes. L'invention concerne un mélange formant un produit thermorégulant et contenant un liant à base de polymère ou copolymère hydrophile et des microcapsules contenant un liquide constituant un matériau à changement de phase et noyées dans ledit liant. 30 Ainsi, même en cas de rupture d'une microcapsule, le liquide qu'elle contient ne migre pas à l'interface du produit thermorégulant. Le polymère ou copolymère hydrophile, n'ayant aucune affinité chimique avec le liquide hydrophobe utilisé comme matériau à changement de phase, crée, dans le produit thermorégulant, une barrière que ledit liquide ne peut franchir. 3031980 2 Selon un mode de réalisation préféré, le polymère ou copolymère hydrophile utilisé est un alcool polyvinylique carboxylé qui est un produit filmogène vis-à-vis de liquides, corps gras et solvants. Un enduit ou une peinture réalisé à partir d'un tel mélange peut donc être 5 facilement appliqué, travaillé et recouvert puisqu'aucun écoulement huileux ne vient altérer sa capacité d'adhésion. Selon un exemple, pour fabriquer 100 kg d'un enduit contenant des matériaux à changement de phase, on verse dans un contenant muni d'un agitateur : 53,65 kg de produits à changement de phase micro-encapsulés sous forme liquide (extrait sec compris entre 50 et 55%), 14,71 kg d'un concentré de dioxyde de titane à 80% en masse, 21,63 kg d'alcool polyvinylique carboxylé à 15% dans de l'eau déminéralisée (par exemple POVAL KL318 ou POVAL 25-88KL de chez Kuraray). Après quoi, le mélange est transféré dans un mélangeur à ruban, où sont ajoutés 9,99 kg de fibre cellulosique de type Alpha Cell C10-SS de chez International Fiber Europe NV afin d'obtenir une pâte. REVENDICATIONS1) Mélange contenant un liant à base de polymère ou copolymère hydrophile et des microcapsules contenant un liquide constituant un matériau à changement de phase et noyées dans ledit liant. 2) Mélange selon la revendication 1, caractérisé en ce que le polymère ou copolymère hydrophile utilisé est un alcool polyvinylique carboxyle. 3) Enduit contenant un mélange selon l'une des revendications 1 ou 2. 4) Peinture contenant un mélange selon l'une des revendications 1 ou 2.